(57)【要約】【課題】【解決手段】本発明は、無機酸化物に基づく担体と、その中に分散された脱硫金属を含み、クラウンを形成する担体に結合する外層とを備える押出物の形を有する分解ナフサストリームの選択的水素化脱硫のための触媒に関する。脱硫金属は、コバルト及びモリブデンである。本発明はまた、初期湿潤含浸法による前記触媒の調製及びそれを採用した分解ナフサの選択的水素化脱硫のためのプロセスに関する。【選択図】図２
2020535964.tif 000002
【特許請求の範囲】
【請求項１】
押出物の形を有する分解ナフサストリームの選択的水素化脱硫のための触媒であって、
（ｉ）ハイドロタルサイトに基づく担体と、
（ｉｉ）その中に分散された脱硫金属を含み、クラウンを形成する前記担体に結合する外層と、
を備え、
前記押出物の活性相を形成する前記脱硫金属は、コバルト及びモリブデンであって、
モリブデンは、前記押出物内にほぼ均一に分散され、コバルトは、前記押出物の内部に存在せず、前記クラウンの内側部分で最多となる、触媒。
【請求項２】
前記ハイドロタルサイトに基づく担体は、マンガン、亜鉛、銅、コバルト、又はニッケル、より好適にはマンガン、亜鉛、銅、又はコバルトから選択される１以上のＭ＋２元素及びアルミニウム又はランタンから選択されるＭ＋３元素をさらに含有する、請求項１に記載の触媒。
【請求項３】
前記ハイドロタルサイトに基づく担体は、マグネシウム、アルミニウム、ランタン、マンガン、銅、及び／又は亜鉛、好適にはマグネシウム及びアルミニウム、又はマグネシウム、アルミニウム、及び亜鉛を含有する、請求項１又は２に記載の触媒。
【請求項４】
前記触媒における、ＭｏＯ３及びＣｏＯと表現されるコバルトの前記活性相の含有量は、前記触媒の重量に基づいて、３乃至２０ｗｔ％、好適には８乃至１２％であって、ＣｏＯ／（ＣｏＯ＋ＭｏＯ３）の金属の比率を０．１乃至０．７、好適には０．２を維持する、請求項１乃至３のいずれか１項に記載の触媒。
【請求項５】
前記活性相を含む前記外層の厚さは、５００μｍ以下である、請求項１乃至４のいずれか１項に記載の触媒。
【請求項６】
前記担体は、Ｎ２吸着により測定される比表面積の数値が１００乃至３００ｍ２／ｇ、好適には２２０ｍ２／ｇで、細孔容積が０．２乃至１ｃｍ３／ｇで、平均孔径が４乃至１２ｎｍで、結晶子のサイズが２５乃至５５ｎｍである、請求項１乃至５のいずれか１項に記載の触媒。
【請求項７】
ａ）ハイドロタルサイトの押出物を得る工程と、
ｂ）モリブデンの溶液で、湿潤点にて前記押出物を含浸する工程と、
ｃ）コバルトの溶液で、湿潤点にて工程ｂ）で得られた前記押出物を含浸する工程と、
ｄ）前記含浸溶液のｐＨを１乃至１０、好適には１乃至５、より好適には３の数値に酸で調整する工程と、
ｅ）工程ｄ）で得られた前記触媒を１乃至６時間、好適には２時間、乾燥させる工程と、
ｆ）工程ｅ）で得られた前記触媒を、少なくとも１時間、３５０乃至６００°Ｃ、好適には４５０°Ｃの温度で「か焼」する工程と、
を備える初期湿潤含浸法であって、請求項１乃至６のいずれか１つに定義される触媒を調製する方法。
【請求項８】
前記含浸溶液の温度は、５分間乃至１時間、好適には１０分間の期間、室温乃至最高１００°Ｃ、好適には６０°Ｃに維持される、請求項７に記載の方法。
【請求項９】
工程ｂ）及びｃ）の初期湿潤含浸法は同時に実施される、請求項７又は８に記載の方法。
【請求項１０】
（ａ）請求項１乃至６のいずれか１項に定義される前記水素化脱硫触媒を含有する水素化脱硫ゾーン内でオレフィンを含有する分解ナフサストリームを反応させる工程と、
（ｂ）硫黄濃度が減少した前記ナフサストリームを回収する工程と、
を備え、オレフィンが過飽和せずに、オレフィンを含有する分解ナフサストリームを選択的に水素化脱硫するプロセス。
【発明の詳細な説明】
【技術分野】
【０００１】
本発明は、分解ナフサストリームの選択的水素化脱硫のための触媒、前述の触媒の調製方法、及びそれを採用した分解ナフサの選択的水素化脱硫のためのプロセスに関する。
【背景技術】
【０００２】
大気汚染物質の放出規制を狙った環境関連法規は、石油由来のストリーム内の汚染物質の前駆体のレベルを下げるプロセスの継続的技術開発の動機となっている。石油及び石油派生物に通常存在する化合物の中でも、硫黄を含有するものは環境規制の主なターゲットの１つである。
【０００３】
これに関連して、可能な限りディーゼル内の硫黄含有量を、１０ｐｐｍ、さらに国によっては５ｐｐｍに達するように段階的に減らす、主にディーゼル内の硫黄含有量を減らすことを担う、すでに確立済みの水素処理法の技術は特筆に値する。ガソリンの場合、許容値は５０ｐｐｍ乃至３０ｐｐｍである。
【０００４】
硫黄は、硫黄化合物の水素化脱硫（ＨＤＳ）、すなわち水素及び触媒の存在下で発生し、水素化脱窒素反応（ＨＤＮ）及びオレフィン及び芳香族の水素化反応（ＨＹＤ）等の一連の並発反応を含む反応によって除去される。
【０００５】
精製所で生成される一連のナフサストリームで構成されるガソリン特有の場合を考慮すると、各ストリームの硫黄含有物の寄与を考慮に入れなくてはならないが、例えば、オクタン価等の仕様にも準拠しなくてはならない他の品質パラメータも存在する。ガソリンのオクタン価は、オットーサイクルエンジン用の燃料としてその効率に直接的に関連する重要な仕様である。この場合、流動接触分解（ＦＣＣ）により生成されたナフサストリーム内に典型的に存在するオレフィンが主に、ガソリンのオクタン価に寄与しており、オレフィン化合物の平均含有量は最大４０％及び硫黄は約１５００ｐｐｍである。
【０００６】
そのため、ＦＣＣからのナフサのＨＤＳのプロセスの間、ＨＹＤの並発反応は、この反応ではオレフィンが水素化され、ガソリンを構成するナフサストリームのオクタン価を下げるため、好ましくない。これを可能にするため、ＨＤＳによる硫黄化合物の高い変換度とＨＹＤによるオレフィンの低い変換度とを組み合わせることが可能な選択性触媒が使用される。
【０００７】
これらのプロセスで用いられる触媒は、好適には、硫化物及びコバルト（Ｃｏ）によって促進されたモリブデン（Ｍｏ）の硫化物であり、初期湿潤含浸法により生成された、アルミナ、アルカリ金属でドープされたアルミナ、又は基本的特性を有する担体に担持されている。これらの触媒の狙いは、最小限のオレフィンの水素化反応（ＨＹＤ）で硫黄化合物を除去し、処理製品のオクタン価の損失を制限することである。
【０００８】
この方向で、先行技術は、水素化脱硫触媒及びナフサストリームの脱硫プロセスによってオレフィン化合物の飽和を最小限に抑える試みを述べている。
【０００９】
米国特許第４，１３２，６３２号（特許文献１）及び米国特許第４，１４０，６２６号（特許文献２）の文献は、酸化マグネシウムを少なくとも７０％含有する酸化物に担持される選択性ＣｏＭｏ触媒を提案している。米国特許第５，３４０，４６６号（特許文献３）、米国特許第５，４４１，６３０号（特許文献４）、及び米国特許第５，４５９，１１８号（特許文献５）の文献は、高い比表面積及び細孔容積を持つ、Ｍｇ及びＡｌのハイドロタルサイトに基づいた担体を使用したＣｏＭｏ触媒を有した初めての特許である。これらの触媒は、モデルフィードを使用した検査においてＣｏＭｏ／アルミナ又は  ＣｏＭｏ／マグネシア−アルミナよりも選択性があると証明された。米国特許第５，８５１，３８２号（特許文献６）では、活性相と担体を混合し、その後押出すことで、１つの工程でＫ２Ｏを含有するＣｏＭｏ／ハイドロタルサイト触媒を調製する。これらの触媒は、それより前の特許のＣｏＭｏＫ／ハイドロタルサイト＋アルミナ触媒よりも選択性があることがわかった。フィードは、約２８％のオレフィン、１５００ｐｐｍの総硫黄、及び２０ｐｐｍの総窒素化合物を含有した。これら特許では、ハイドロタルサイトは、二価金属（Ｍｇ）と、Ａｌ等の三価金属とから構成される。例として、炭酸塩、硫酸塩、又は硝酸塩を補償イオンとした、ＭｇＡｌ、ＣａＡｌ、ＺｎＣｒ、ＮｉＡｌ、ＭｇＦｅ、及びＮｉＭｇのハイドロタルサイトが挙げられた。続いて、１乃至９で変化するＣｏ（Ｎｉ）：Ｍｏの比率を持つＮｉＭｏ及びＣｏＭｏの触媒が、米国特許第５，３５８，６３３号（特許文献７）の文献に提示され、第Ｉ族アルカリ金属又はランタノイド及び炭素質材料を含有するアルミナに担持されるＣｏＭｏ触媒が、米国特許第５，４２３，９７６号（特許文献８）の文献に提示されている。米国特許第５，３４８，９２８号（特許文献９）は、アルミナ、シリカ、チタニア、及びそれらの混合体に担持された押出ＣｏＭｏ触媒にマンガン及びアルカリ金属を組み込んでいる選択性触媒の生成をクレームしている。著者によると、活性相の組み込み後にアルカリ金属で含浸することは、より水素化している活性部位を中和するためにより効率的であるだろう。実際に、完成した触媒にアルカリ金属を追加することは、触媒部位を汚染する結果となる。言い換えると、追加された金属の部分はその機能を失う。完成した触媒は、１．３ｍｍの円筒状押出物に対し、少なくとも２２５ｍ２／ｇの比表面積、４乃至８ｎｍの平均孔径、２％の摩耗減量、及び少なくとも３．６ｄａＮの機械的強度を持たなくてはならない。
【００１０】
米国特許第６，６９２，６３５号（特許文献１０）は、低い硫黄含有量及び最小限のオレフィンの水素化反応を持つナフサを得る２段階プロセスを説明している。このプロセスでは、触媒は、２５乃至３５０ｍ２／ｇの比表面積を持つアルミナ、シリカ、シリカ−アルミナ、チタニア、酸化マグネシウム、又は酸化亜鉛、及びそれらの混合体に担持されたＣｏＭｏ硫化物であってもよい。
【００１１】
米国特許第５，９８５，１３６号（特許文献１１）及び米国特許第６，０１３，５９８号（特許文献１２）は、６乃至２０ｎｍの平均細孔径、ＭｏＯ３のＯ２／ｇの８００乃至２８００マイクロモルの値でＯ２の化学吸着により測定される、部位の分布で０．５乃至３．１０−４ｇ  ＭｏＯ３／ｍ２の分布を遵守しなくてはならないＭｏの制御された分散で定義される特性を持つアルミナ、シリカ、又はシリカ−アルミナに担持された選択的ＣｏＭｏＳ触媒の生成をクレームしている。
【先行技術文献】
【特許文献】
【００１２】
【特許文献１】米国特許第４，１３２，６３２号明細書
【特許文献２】米国特許第４，１４０，６２６号明細書
【特許文献３】米国特許第５，３４０，４６６号明細書
【特許文献４】米国特許第５，４４１，６３０号明細書
【特許文献５】米国特許第５，４５９，１１８号明細書
【特許文献６】米国特許第５，８５１，３８２号明細書
【特許文献７】米国特許第５，３５８，６３３号明細書
【特許文献８】米国特許第５，４２３，９７６号明細書
【特許文献９】米国特許第５，３４８，９２８号明細書
【特許文献１０】米国特許第６，６９２，６３５号明細書
【特許文献１１】米国特許第５，９８５，１３６号明細書
【特許文献１２】米国特許第６，０１３，５９８号明細書
【発明の概要】
【発明が解決しようとする課題】
【００１３】
分解ナフサを水素化脱硫するための触媒の使用は、オレフィンの水素化反応を犠牲にして硫黄の除去の反応に対する高い選択性を有する差別化された製法が必要になることが上述から推定できる。活性部位の量及びタイプ、並びにこれらの触媒のため担体の特性の制御は、このために極めて重要である。
【００１４】
現在では、水素化脱硫用の商業的に成功した触媒が入手可能であるものの、未だに、高レベルの脱硫と最小限のオレフィンの飽和を組み合わせることができる改善された触媒が必要である。
【００１５】
以下にさらに詳細に説明するように、本発明は、実用的で効率的な方法で、この先行技術の既存の要求に応える。
【００１６】
本発明は、無機酸化物に基づく担体と、その中に分散された脱硫金属を含み、クラウンを形成する前記担体に結合する外層とを備える押出物の形を有する分解ナフサストリームの選択的水素化脱硫のための触媒に関する。
【課題を解決するための手段】
【００１７】
そのため、本発明は、
押出物の形を有する分解ナフサストリームの選択的水素化脱硫のための触媒であって、
ハイドロタルサイトに基づく担体と、
その中に分散された脱硫金属を含み、クラウンを形成する前記担体に結合する外層と、
を備え、
前記押出物の活性相を形成する前記脱硫金属は、コバルト及びモリブデンであって、
モリブデンは、前記押出物内にほぼ均一に分散し、コバルトは、前記押出物の内部に存在せず、前記クラウンの内側部分で最多となる、触媒を提供する。
【００１８】
本発明はまた、初期湿潤含浸法による前記触媒の調製及びそれを採用した分解ナフサを選択的に水素化脱硫するためのプロセスに関する。
【００１９】
そのため、本発明は、
ハイドロタルサイトの押出物を得る工程と、
モリブデンの溶液で、湿潤点にて前記押出物を含浸する工程と、
コバルトの溶液で、湿潤点にて工程ｂ）で得られた前記押出物を含浸する工程と、
前記含浸溶液のｐＨを１乃至１０、好適には１乃至５、より好適には３の数値に酸で調整する工程と、
工程ｄ）で得られた前記触媒を１乃至６時間、好適には２時間、乾燥させる工程と、
工程ｅ）で得られた前記触媒を、少なくとも１時間、３５０乃至６００°Ｃ、好適には４５０°Ｃの温度で「か焼」する工程と、
を備える初期湿潤含浸法であって、本発明による触媒を調製する方法を提供する。
【００２０】
本発明は、さらに、
本発明による前記水素化脱硫触媒を含有する水素化脱硫ゾーン内でオレフィンを含有する分解ナフサストリームを反応させる工程と、
硫黄濃度が減少した前記ナフサストリームを回収する工程と、
を備える、オレフィンが過飽和せずに、オレフィンを含有する分解ナフサストリームを選択的に水素化脱硫するプロセスを提供する。
【００２１】
下記に提供される詳細な説明は、本発明の実施形態を表す添付の図面を参照する。
【図面の簡単な説明】
【００２２】
【図１】Ｚｎを含有するＣｏＭｏ／ハイドロタルサイト押出物（Ａ及びＣ）及びＣｏＭｏ／ハイドロタルサイト触媒（Ｂ）のサンプルの上面図を６０倍で示す。
【図２】実施例１で使用された押出物粒子内の金属（Ｍｏ及びＣｏ）の分布を放射状に示す。
【図３】実施例３の押出物粒子内の金属（Ｍｏ及びＣｏ）の分布を放射状に提示する。
【図４】実施例１及び２で使用される触媒の選択性のカーブを市販の触媒ＫＦ−７４２及びＫＦ−７５２と比較して提示する。
【図５】実施例３及び４で使用される触媒の選択性のカーブを市販の触媒ＫＦ−７４２及びＫＦ−７５２と比較して提示する。
【図６】実施例５及び６で使用される触媒の選択性のカーブを市販の触媒ＫＦ−７４２及びＫＦ−７５２と比較して提示する。
【発明を実施するための形態】
【００２３】
先行技術には様々な水素化脱硫触媒が存在するが、これらは、ナフサで典型的に見られるものよりも高い沸点の炭化水素を脱硫するための能力に加え、存在し得るいかなるオレフィンをも水素化する。ナフサは、環境的な理由から脱硫しなくてはならないが、オレフィンは、ガソリンのオクタン価に貢献するため、飽和されてはならない。そのため、脱硫されたナフサ中に可能な限り最大限のオレフィン濃度を留めることが非常に望ましい。ナフサの脱硫に対する多くのアプローチは、穏やかな作業条件と、選択的に硫黄を除去するがオレフィンの大部分は保護する触媒とを使用した従来の水素化精製プロセスを修正することに着目している。
【００２４】
本発明に関連して、金属電荷が触媒の外層に制限される水素化精製触媒は、オレフィンの水素化反応と比較して水素化脱硫に対して、触媒内に金属が均一に分散している触媒よりも、より選択性があることが観察された。
【００２５】
有利には、金属が押出物の外層に圧倒的に分散されている、前述の分散を有する触媒の使用は、硫黄化合物と活性相との間のより迅速な接触を促し、オレフィンの過度の水素化反応（ＨＹＤ）の好ましくない反応を最小限に抑え、水素化脱硫（ＨＤＳ）の反応を実行する。
【００２６】
このように、第１実施形態では、本発明は、無機酸化物に基づく担体と、前述の担体に結合する外層とを備える、押出物の形を有する分解ナフサストリームの選択的水素化脱硫のための触媒を提供し、外層は、その中に分散された脱硫金属を含み、クラウンを形成する。
【００２７】
「クラウン」という用語は、脱硫金属の大部分が分散されている触媒の領域を説明するために使用される。脱硫金属は、押出物の外層内に集中しているので、脱硫金属の「クラウン」は触媒の外側部に位置している。
【００２８】
さらに具体的に言うと、本発明の水素化脱硫触媒は、ハイドロタルサイトに基づく担体を備える。特に、このような担体は、マンガン、亜鉛、銅、コバルト、又はニッケル等、さらに好適にはマンガン、亜鉛、銅、又はコバルトの１以上のＭ＋２元素及びアルミニウム、ランタン等、さらに好適にはアルミニウムのＭ＋３元素から構成されるアニオン性粘土タイプの層状化合物から出発して得られる。ハイドロタルサイトに基づく無機酸化物担体内の元素のモル比は、変化してもよい。
【００２９】
さらにいっそう好適には、マグネシウム及びアルミニウムが担体内に使用され、マグネシウム対アルミニウムの比率が、これらの化合物の塩基性特性を決定し、この比率における増加はＨＤＳ／ＨＹＤ選択性を増加させる。
【００３０】
ハイドロタルサイトに基づいた担体に結合する外層は、その中に分散された脱硫金属を含み、クラウンを形成する。前述の金属は、好適にはコバルト及びモリブデンであり、個別に押出物内に分散している。
【００３１】
さらに具体的に言うと、クラウンに向かってわずかに分散が増加しているが、モリブデンは押出物内にほぼ均一に分散する一方、コバルトは押出物の内部には存在せず、クラウンの内側部で最多となる。
【００３２】
コバルトは、例えば、硝酸コバルトの形態で通常使用される一方で、モリブデンは、例えば、ヘプタモリブデン酸アンモニウム又はＭｏＯ３の形態で用いられる。
【００３３】
触媒の活性相の含有物は、約３乃至２０ｗｔ％のＭｏＯ３、好適には８乃至１２％と、金属ＣｏＯ／（ＣｏＯ＋ＭｏＯ３）の比率が０．１乃至０．７、好適には０．２のＣｏＯと表されるコバルトである。
【００３４】
言い換えると、触媒は、コアシェル型の押出物（金属の集中が押出物の体積の外層にある）内での金属の分布を有し、層の厚さは、金属前駆体との接触時間の関数として、５００μｍの外層の厚さの最大値まで変化してもよい。
【００３５】
このように、硫黄化合物は、最初の１００乃至２００μｍの押出物内で迅速に拡散して反応し、残りの粒子、ほとんどがコバルトの存在しないところに存在するモリブデンは、所望の通りに、水素化活性がほとんどない。
【００３６】
触媒は、Ｘ線回折で調べると、活性相の特徴的なピークが存在しないことに基づいて、金属相の良好な分布を示す。担体のテクスチャ特性は、活性相の分散を決定し、Ｎ２吸着によって測定された比表面積の数値は１００乃至３００ｍ２／ｇ、とりわけ、２２０ｍ２／ｇで、細孔容積が０．２乃至１ｃｍ３／ｇで、平均孔径が４乃至１２ｎｍで、結晶子のサイズが２５乃至５５ｎｍで変化する。触媒はまた、固定床反応器でのプロセスに適した良好な機械的強度を有する。
【００３７】
押出物内における金属のこの分布は、特定の特性を付与し、ＥＤＳプローブ（エネルギー分散Ｘ線分光法）と組み合わされた走査電子顕微鏡（ＳＥＭ）によって観測されてもよく、触媒の外観は添付の図１で見ることができる。
【００３８】
第２実施形態では、本発明は、ａ）ハイドロタルサイトの押出物を得る工程と、ｂ）含浸溶液のｐＨを酸で調整する工程と、ｃ）モリブデンの溶液で、前述の押出物を初期湿潤含浸する工程と、ｄ）コバルトの溶液で、工程ｃ）で得られた押出物を初期湿潤含浸する工程と、ｅ）工程ｄ）で得られた触媒を乾燥させる工程と、ｆ）前述の触媒を「か焼」する工程と、を備える前述の触媒の調製方法に関する。
【００３９】
特に、本発明の触媒は、円筒状、三葉形状、又は四葉形状であってもよい押出物に担持され、好適には、硝酸コバルトが添加された、アンモニア性溶液内のヘプタモリブデン酸アンモニウム又はＭｏＯ３の溶液から出発する。含浸溶液のｐＨは、酸、好適には濃縮ＨＮＯ３によって調整され、１乃至１０、好適には１乃至５で変化してよく、さらに好適には３であってもよい。
【００４０】
含浸溶液の温度は、室温乃至１００°Ｃに適切に維持され、好適には６０°Ｃに加熱される。
【００４１】
含浸溶液の濃度は、完成した触媒が、前述の活性相の含有量を有するようになっている。さらに具体的に言うと、押出物は、５分乃至１時間、好適には１０分間である、決まった時間、６０°Ｃでコンクリートミキサタイプのミキサで金属の溶液と接触させられる。得られた触媒は、１乃至６時間、好適には２時間、１２０°Ｃで適切に乾燥させられ、さらに１時間、３５０乃至６００°Ｃ、好適には４５０°Ｃで適切に「か焼」される。
【００４２】
前述の本発明の方法は、分離した工程で実施されてもよいが、好適には、ｂ）とｃ）の工程を組み合わせて、同時の初期湿潤含浸により実施される。
【００４３】
このように得られた触媒は、コアシェル型の押出物内の金属の分布によって促進される、純粋な又は不活性物質によって希釈されたＨ２とのランで分解ナフサの水素化脱硫の反応において高い選択性を示す。金属の分布は、ＨＴＣ押出物の含浸の工程の条件を適切に調整することにより制御され、こうして、無孔不活性担体にアルミナの連続層を調製することに伴う困難を回避する。
【００４４】
第３実施形態では、本発明は、本明細書中に説明されている方法により得られる触媒を採用した、オレフィンの過飽和なしにオレフィンを含有する分解ナフサストリームの選択的水素化脱硫のためのプロセスに関する。前述のプロセスは、
（ａ）本発明の水素化脱硫触媒を含有する水素化脱硫ゾーン内でオレフィンを含有する分解ナフサストリームを反応させる工程と、
（ｂ）硫黄濃度が減少したナフサストリームを回収する工程と、を備える。
【００４５】
結果的に、高レベルの脱硫と、最小限のオレフィンの飽和とを有する分解ナフサストリームを得ることができる。
【００４６】
本発明の選択性触媒は、約１０００乃至１５００ｍｇ／ｋｇの総硫黄、約２６％の総オレフィン、及び総窒素として２００ｍｇ／ｋｇ程度の高含有量の窒素化化合物を含有する重質ナフサフィードに特に適している。
【００４７】
以下の実施例は、本発明の様々な実施形態を示す。
【実施例】
【００４８】
触媒には、マイクロ反応器装置及びパイロットプラントでの触媒評価が行われた。実験条件は、圧力が１５ｋｇｆ／ｃｍ２乃至３０ｋｇｆ／ｃｍ２、温度が２５０乃至３２０°Ｃ、Ｈ２／フィード比率が２００ＮＬ／Ｌ乃至４５０ＮＬ／Ｌ、ＬＨＳＶが１．１乃至４ｈ−１であった。作業条件、温度、及び圧力は、フィードが反応器内で１００％蒸発するように選択された。触媒は、１．６ｍｍ径を有する円筒状押出物の形で使用された。
【００４９】
表１に提示されているような一般的な特性を持つ、分解ナフサ１００％で構成されるフィードは、平均７００乃至１０００ｍｇ／ｋｇの総硫黄に含有され、主にアルキルチオフェン及びアルキルベンゾチオフェンタイプの化合物からなり、オレフィン含有量は２５乃至４５％で変化し、１００乃至２２０ｍｇ／ｋｇの総窒素として表される窒素化合物、２０°／４での密度は０．７９８乃至０．８０５、初期沸点は１５乃至７０°Ｃ、最終沸点は２５０乃至２６２°Ｃである。触媒は、水素化ナフサで希釈されたジメチルジスルフィド（ＤＭＤＳ）で、または直接蒸留により、１％の硫黄濃度で硫化された。硫化工程後、触媒には、３００時間の期間、検査フィード、分解ナフサでの安定化工程が行われた。
【表１】
2020535964.tif 000003
【実施例１】
【００５０】
ＭｏＯ３の最終濃度が８％及びＣｏＯ／（ＣｏＯ＋ＭｏＯ３）比率が０．１３とするために、Ｍｏ及びＣｏの塩の溶液が、初期湿潤含浸法により、Ｍｇ：Ａｌ：Ｚｎ（１：１．１：０．１モル）の押出物に添加された。ロータリーエバポレータ内で、溶液と触媒とが１０分間、６０°Ｃで接触させられ、その後、２時間、１２０°Ｃで乾燥させられ、１時間、４５０°Ｃで「か焼」された。表２にテクスチャ特性が示されている。触媒の活性相は、コアシェル形態で、走査電子顕微鏡（ＳＥＭ）でＥＤＳにより観測された金属の分布は図２に示されている。アルミニウム、マグネシウム、及び亜鉛は、粒子内に均一に分散されたままである。図２からわかるように、モリブデンは、縁に向かって分布がわずかに増加する傾向がある一方で、Ｃｏは粒子内部に存在せず、クラウンの内側リングで最多となっている。このように得られた触媒は、重質分解ナフサをフィードとして、触媒評価に提出された。得られた結果は、表３に示されている。図４は、市販の触媒ＫＦ−７４２及びＫＦ−７５２と比較した、得られた触媒（触媒Ａ）の選択性のカーブを示す。分解ナフサでの検査は、１９ｋｇｆ／ｃｍ２で、ＬＨＳＶは２ｈ−１で、Ｈ２／フィード比率は２００ＮＬ／Ｌで実施された。
【表２】
2020535964.tif 000004
【表３】
2020535964.tif 000005
【実施例２】
【００５１】
ＭｏＯ３の最終濃度が９％及びＣｏＯ／（ＣｏＯ＋ＭｏＯ３）比率が０．２５とするために、Ｍｏ及びＣｏの塩の溶液が、初期湿潤含浸法により、Ｍｇ：Ａｌ：Ｚｎ（１：１．１：０．１モル）の押出物に添加された。ロータリーエバポレータ内で、溶液と触媒とが１０分間、６０°Ｃで接触させられ、その後、２時間、１２０°Ｃで乾燥させられ、１時間、４５０°Ｃで「か焼」された。前述の表２にテクスチャ特性が示されている。このように得られた触媒は、重質分解ナフサをフィードとして、触媒評価に供された。得られた結果は、表４に示されている。図４は、市販の触媒ＫＦ−７４２及びＫＦ−７５２と比較した、得られた触媒（触媒Ｂ）の選択性のカーブを示す。分解ナフサでの検査は、１９ｋｇｆ／ｃｍ２で、ＬＨＳＶは２ｈ−１で、Ｈ２／フィード比率は２００ＮＬ／Ｌで実施された。
【表４】
2020535964.tif 000006
【実施例３】
【００５２】
ＭｏＯ３の最終濃度が１２％及びＣｏＯ／（ＣｏＯ＋ＭｏＯ３）比率が０．２３とするために、Ｍｏ及びＣｏの塩の溶液が、初期湿潤含浸法により、Ｍｇ：Ａｌ（１．１モル）の押出物に添加された。ロータリーエバポレータ内で、溶液と触媒とが１０分間、６０°Ｃで接触させられ、その後、１２０°Ｃで乾燥させられ、４５°Ｃで「か焼」された。前述の表２にテクスチャ特性が示されている。触媒の活性相は、コアシェル形態で、金属の分布は走査電子顕微鏡（ＳＥＭ）でＥＤＳにより観測された。アルミニウム及びマグネシウムは、粒子内に均一に分散されたままである。図３からわかるように、モリブデンは、縁に向かって分布がわずかに増加する傾向がある一方で、Ｃｏは粒子内に非常に低い含有量しか存在せず、内側リングで最多となっている。このように得られた触媒は、重質分解ナフサをフィードとして、触媒評価に提出された。得られた結果は、表４に示されている。
【００５３】
図５は、市販の触媒ＫＦ−７４２及びＫＦ−７５２と比較した、得られた触媒（触媒Ｃ）の選択性のカーブを示す。分解ナフサでの検査は、１９ｋｇｆ／ｃｍ２で、ＬＨＳＶは２ｈ−１で、Ｈ２／フィード比率は２００ＮＬ／Ｌで実施された。
【表５】
2020535964.tif 000007
【実施例４】
【００５４】
ＭｏＯ３の最終濃度が１２％及びＣｏＯ／（ＣｏＯ＋ＭｏＯ３）比率が０．２３とするために、Ｍｏ及びＣｏの塩の溶液が、初期湿潤含浸法により、Ｍｇ：Ａｌ（０．４５モル）の押出物に添加された。ロータリーエバポレータ内で、溶液と触媒とが１０分間、６０°Ｃで接触させられ、その後、１２０°Ｃで乾燥させられ、４５０°Ｃで「か焼」された。前述の表２にテクスチャ特性が示されている。このように得られた触媒は、重質分解ナフサをフィードとして、触媒評価に提出された。得られた結果は、エラー！参照元不明に示されている。図５は、市販の触媒ＫＦ−７４２及びＫＦ−７５２と比較した、得られた触媒（触媒Ｄ）の選択性のカーブを示す。分解ナフサでの検査は、１９ｋｇｆ／ｃｍ２で、ＬＨＳＶは２ｈ−１で、Ｈ２／フィード比率は２００ＮＬ／Ｌで実施された。
【表６】
2020535964.tif 000008
【実施例５】
【００５５】
ＭｏＯ３の最終濃度が１２％及びＣｏＯ／（ＣｏＯ＋ＭｏＯ３）比率が０．２３とするために、Ｍｏ及びＣｏの塩の溶液が、初期湿潤含浸法により、アルミナの押出物に添加された。ロータリーエバポレータ内で、溶液と触媒とが１０分間、６０°Ｃで接触させられ、その後、１２０°Ｃで乾燥させられ、４５０°Ｃで「か焼」された。前述の表２にテクスチャ特性が示されている。このように得られた触媒は、重質分解ナフサをフィードとして、触媒評価に供された。得られた結果は、表に示されている。図６は、市販の触媒ＫＦ−７４２及びＫＦ−７５２と比較した、得られた触媒（触媒Ｅ）の選択性のカーブを示す。分解ナフサでの検査は、１９ｋｇｆ／ｃｍ２で、ＬＨＳＶは２ｈ−１で、Ｈ２／フィード比率は２００ＮＬ／Ｌで実施された。
【表７】
2020535964.tif 000009
【実施例６】
【００５６】
ＭｏＯ３の最終濃度が８％及びＣｏＯ／（ＣｏＯ＋ＭｏＯ３）比率が０．３とするために、Ｍｏ及びＣｏの塩の溶液が、初期湿潤含浸法により、アルミナの押出物に添加された。ロータリーエバポレータ内で、溶液と触媒とが１０分間、６０°Ｃで接触させられ、その後、１２０°Ｃで乾燥させられ、４５０°Ｃで「か焼」された。表２にテクスチャ特性が示されている。このように得られた触媒は、重質分解ナフサをフィードとして、触媒評価に供された。得られた結果は、表に示されている。図６は、市販の触媒ＫＦ−７４２及びＫＦ−７５２と比較した、得られた触媒（触媒Ｆ）の選択性のカーブを示す。分解ナフサでの検査は、１９ｋｇｆ／ｃｍ２で、ＬＨＳＶは２ｈ−１で、Ｈ２／フィード比率は２００ＮＬ／Ｌで実施された。
【表８】
2020535964.tif 000010
【実施例７】
【００５７】
市販のＣｏＭｏ触媒、ＫＦ−７４２も、比較のために評価された。得られた結果は、表に示されている。図４乃至６は、本発明による触媒と比較して、この市販の触媒の選択性のカーブを示している。
【表９】
2020535964.tif 000011
【実施例８】
【００５８】
市販のＣｏＭｏ触媒、ＫＦ−７５２も、比較のために評価された。得られた結果は、表９に示されている。図４乃至６は、本発明による触媒と比較して、この市販の触媒の選択性のカーブを示している。
【表１０】
2020535964.tif 000012
【００５９】
前述の例から推定し得るように、本発明のコアシェル型の押出物内に金属の分布を有するハイドロタルサイトに担持されたＣｏＭｏ触媒は、市販の参考用触媒よりも高い活性及び選択性を有する。結果的に、分解ナフサストリームの水素化脱硫のプロセスでこれらを使用することは、高レベルの分解ナフサの脱硫を最小限のオレフィンの飽和と共にもたらす。
【００６０】
このように、分解ナフサストリーム内の硫黄濃度を減らし、それによって、有機硫黄化合物に富んだ自動車用燃料の使用によって生じる二酸化硫黄（ＳＯ２）の放出を減らす。しかし、燃料内に存在するオレフィンの水素化反応が最小限であるため、製品のオクタン価にそれほど影響を与えない。
【００６１】
本願の保護範囲に収まる様々なバリエーションが可能である。このことは、本発明が前述の特定の構成／実施形態に限定されない事実を強調する。
【図１Ａ】
2020535964.tif 000013
【図１Ｂ】
2020535964.tif 000014
【図１Ｃ】
2020535964.tif 000015
【図２】
2020535964.tif 000016
【図３】
2020535964.tif 000017
【図４】
2020535964.tif 000018
【図５】
2020535964.tif 000019
【図６】
2020535964.tif 000020
【国際調査報告】
2020535964.tif 000021
2020535964.tif 000022
2020535964.tif 000023